Brevet FR3060584A1 — publié le 20180622

Composition à base de peroxyde de dialkyle pour la modification de la rhéologie à l'état fondu du polypropylène La présente invention concerne une composition comprenant au moins un peroxyde de dialkyle, sous forme liquide à température ambiante, comportant au moins un solvant choisi parmi les huiles minérales ayant une viscosité supérieure à 15 mPa.s, mesurée à une température de 10°C et un taux de cisaillement de 1000s-1, de préférence choisi parmi les huiles de paraffine. L'invention se rapporte également à l'utilisation de la composition, telle que définie précédemment, pour modifier la rhéologie à l'état fondu, notamment pour réduire la viscosité à l'état fondu, du polypropylène. L'invention est aussi relative à l'utilisation d'une ou plusieurs huiles minérales ayant une viscosité supérieure à 15 mPa.s, mesurée à une température de 10°C à un taux de cisaillement de 1000 s i, pour diminuer l'intensité d'explosion d'une composition comprenant au moins un peroxyde de dialkyle dans une teneur strictement supérieure à 70% en poids, en particulier supérieure à 72% en poids par rapport au poids total de la composition. La préparation contrôlée de grades de polyoléfine, c'est-à-dire l'obtention de différents types de polymères ayant des masses molaires, des viscosités à l'état fondu, des densités ou encore des distributions de masse molaire spécifiques adaptés à différents types d'application, peut être réalisée en mettant oeuvre des méthodes classiques, par exemple lors d'un procédé d'extrusion ou de moulage par injection. 3060584 2 Le contrôle de la rhéologie à l'état fondu des polyoléfines, et en particulier de leur viscosité, peut être notamment réalisé, au cours de l'étape d'extrusion ou de moulage par injection, en présence de composés capables de générer des radicaux libres. En fonction du type de polyoléfine préparée, 5 par exemple le polyéthylène ou le polypropylène, la modification de leur rhéologie à l'état fondu peut conduire à une augmentation ou une diminution de leur masse moléculaire. Plus précisément, l'utilisation de composés capables de générer des radicaux libres, tels que les peroxydes organiques, et plus particulièrement 10 les peroxydes de dialkyle, conduit à une dégradation contrôlée de la viscosité du polypropylène. En effet, le polypropylène est une polyoléfine le plus souvent obtenue par polymérisation de monomères de propylène en présence de catalyseurs au cours de la réaction de Ziegler Natta suivie d'une étape de dégradation 15 contrôlée en présence de peroxydes de dialkyle ajoutés, sous forme liquide ou solide, au cours d'une étape d'extrusion ou de moulage par injection à des températures supérieures à 180°C. Dans ces conditions opératoires, les peroxydes de dialkyle génèrent ainsi des radicaux libres qui vont avoir pour fonction de couper les chaînes du polypropylène en induisant des réactions 20 appelées beta-scission. A la suite de telles réactions, des polypropylènes ayant des masses moléculaires plus faibles vont être obtenus. Plus précisément, la dégradation contrôlée du polypropylène permet de conduire à des produits ayant une masse moléculaire plus faible, un indice de fluidité plus élevé (Melt Flow Index en langue anglaise) ainsi qu'une 25 viscosité à l'état fondu plus faible. Une telle dégradation correspond à un procédé de viscoréduction (appelé visbreaking process en langue anglaise). 3060584 3 Les polypropylènes ainsi obtenus présentent une rhéologie contrôlée et sont particulièrement intéressants commercialement car ils peuvent être utilisés dans de nombreux domaines d'application. En outre, leur procédé d'obtention est facile à mettre en oeuvre et permet de générer des 5 polypropylènes ayant des propriétés mécaniques variées. Cependant, les peroxydes organiques, régulièrement utilisés au cours de l'étape de dégradation contrôlée des polypropylènes, sont des espèces généralement très instables lorsqu'elles sont chauffées. En effet, en cas d'élévation incontrôlée de la température, certains peroxydes organiques 10 peuvent subir une décomposition exothermique autoaccélérée et risquent de s'enflammer et/ou d'exploser de manière violente. Un tel comportement s'avère donc incompatible notamment avec les règles en vigueur pour le transport et le stockage de matières dangereuses dans des unités de production de polyoléfine, en particulier de polypropylène. 15 Ainsi il s'avère particulièrement avantageux de formuler sous forme liquide les peroxydes organiques, notamment les peroxydes de dialkyle, dans des solvants (aussi appelés phlegmatisants), c'est-à-dire à l'état dilué, afin de diminuer leur danger potentiel et de manière à pouvoir les transporter et les stocker en sécurité. La présence de phlegmatisant ou de 20 solvant permet également d'atténuer grandement la violence de la décomposition. De plus, l'intérêt de la forme phlegmatisée peut aussi résider dans le gain au stockage en termes de quantité de peroxyde organique par changement de classe de stockage selon les réglementations nationales en vigueur. Cela 25 permet donc de conserver dans les ateliers de production une quantité de 3060584 4 peroxyde organique plus importante lorsque le peroxyde est dilué dans un solvant. Par exemple, le peroxyde de 2,5-diméthyle-2,5-di(tert-butylperoxy)hexane à l'état pur est classé UN3103, soit de type C alors que dilué à 50% 5 en poids dans une huile minérale, le produit devient classé UN3109 soit de type F conformément aux recommandations pour le transport des matières dangereuses UN, 19ème édition de 2015, dans la section relative aux peroxydes organiques. Dans la réglementation hollandaise de stockage des peroxydes organiques, PGS 8 version 1 de 2011, la taille maximum des 10 équipements de dosage est de 5000 litres pour un peroxyde de type F ou de 100 litres pour un peroxyde de type C. La dilution permet donc de pouvoir transporter et stocker une quantité plus importante de peroxyde organique dans des conteneurs plus grands. A titre de précision, les recommandations UN, indiquées précédemment, 15 prennent en compte la concentration à laquelle le peroxyde organique engendre notamment (i) une propagation d'une détonation, (ii) une déflagration plus ou moins rapide sous l'effet d'une initiation ou d'une combustion ainsi que (iii) l'intensité de la réaction de décomposition du peroxyde lors d'essais de chauffage sous confinement pouvant être 20 violente, modérée, faible ou nulle. Ces trois critères sont les critères principaux et incontournables permettant d'attribuer au produit un classement allant de type A à H. Ils sont éventuellement complétés par d'autres critères pour les produits les plus violents (types B et C) ou les moins violents (types E et F). 25 Un classement de type F signifie que le produit lors des tests effectués au laboratoire selon les méthodes UN du manuel d'épreuves et de critères des 3060584 5 recommandations UN pour le transport des matières dangereuses, 6ème édition révisée de 2015 : 1) ne détonne pas à l'état cavité, 2) ne déflagre pas, 5 3) a une réaction faible ou nulle au chauffage sous confinement, et 4) a une puissance explosible faible ou nulle. Il est possible de conditionner ce produit répondant à un classement de type F en IBC ou en citerne pour des quantités pouvant aller jusqu'à plusieurs tonnes. Un test supplémentaire pour dimensionnement de l'évent d'urgence 10 permet de confirmer que le produit peut être transporté sous forme d'IBC ou en citerne pour des quantités pouvant aller jusqu'à plusieurs tonnes. Un critère essentiel à considérer pour obtenir un classement de type F selon la réglementation UN correspond à l'intensité de la réaction de décomposition du peroxyde organique lors des essais de chauffage sous 15 confinement. En particulier, l'intensité de la réaction de décomposition lors de ces tests d'un peroxyde organique d'un produit de type F est faible ou nulle. Ces tests sont décrits dans le manuel d'épreuves et de critères des recommandations UN pour le transport des matières dangereuses, 6ème édition révisée de 2015. 20 Dans l'état de la technique, il a déjà été envisagé d'utiliser différents types d'additifs dans le but de retarder la décomposition des peroxydes organiques, notamment pour les peroxydes de dialkyle. A titre d'illustration, le document US 5155192 décrit l'utilisation d'hydroperoxydes, de préférence un hydroxyperoxyde tertiaire, en tant que 25 solvant, pour améliorer l'aptitude des compositions à base de peroxydicarbonates à être transportées et stockées. 3060584 6 De la même façon, la demande de brevet WO 2002/092561 porte sur l'utilisation de radicaux nitroxyles, notamment de composés N-hétérocyclique avec l'atome d'azote portant le radical nitroxyle, pour stabiliser thermiquement les peroxydes organiques, comme les peroxydes 5 de dialkyle, afin d'accroître leur stabilité au stockage. Le document EP 1231206 divulgue quant à lui l'utilisation d'acides dicarboxyliques insaturés pour améliorer la stabilité au cours de la fabrication, du transport et du stockage des compositions à base de peroxydicarbonates de dialkyle. 10 Par ailleurs, il est également connu de formuler des peroxydes de dialkyle, notamment le peroxyde de 2,5-diméthyle-2,5-di(tert-butylperoxy)-hexane, à une teneur maximale de 70% en poids par rapport au poids total de la composition, dans de l'isododécane afin d'obtenir un produit ayant un classement de type F selon les recommandations UN précédemment 15 décrites. Toutefois, il a été constaté qu'il n'était pas possible d'augmenter davantage la concentration en peroxyde de dialkyle dans une composition comprenant de l'isododécane, à savoir au-delà de 70% en poids, sous peine de dégrader le classement de type F établi selon la réglementation UN. En effet, la 20 réaction au chauffage sous confinement d'une telle composition selon les tests UN n'est pas « faible » ou « nulle » mais « moyenne » et peut donc engendrer des risques d'explosion. Autrement dit, au-delà d'une teneur de 70% en poids de peroxyde de dialkyle, il n'est pas possible de conditionner la même quantité de composition dans les mêmes conditions (la taille du 25 conditionnement doit alors être diminuée). 3060584 7 De plus, dans certaines applications, la présence d'une quantité importante de solvant, notamment d'isododécane, peut présenter, pendant l'utilisation d'une composition à base de peroxyde organique, un certain nombre d'inconvénients, tels que l'exsudation du solvant, en particulier lorsque le 5 peroxyde organique est utilisé en extrusion à haute température ou une exsudation potentielle (« fogging ») lors de l'utilisation du polypropylène dans lequel le peroxyde organique est ajouté. Un autre inconvénient de ce type de composition réside aussi dans la présence éventuelle de traces de solvant dans les polypropylènes 10 finalement obtenus par viscoréduction. Il en résulte des efforts logistiques ainsi que des dépenses supplémentaires en termes de mise en oeuvre pour séparer les polypropylènes des traces de solvant. Ainsi l'un des objectifs de la présente invention est de notamment proposer des compositions à base de peroxyde de dialkyle ayant une teneur 15 supérieure à 70% en poids tout en respectant le classement de type F selon la réglementation UN. En d'autres termes, il existe un réel besoin de proposer des compositions plus concentrées en peroxyde de dialkyle sans dégrader leur classement de type F selon la réglementation UN de manière à ce que ces dernières soient 20 transportables et stockables au moins dans les mêmes conditions de sécurité que les compositions classiques comprenant 70% en poids de peroxyde de dialkyle dans de l'isododécane. Au vu de ce qui précède, l'invention a notamment pour objectif de proposer des compositions liquides à base de peroxyde de dialkyle qui ne présentent 25 pas les inconvénients mentionnés ci-avant. 3060584 8 La présente invention a donc notamment pour objet une composition liquide comprenant au moins un peroxyde de dialkyle, sous forme liquide à température ambiante, dans une teneur supérieure à 72% en poids et inférieure strictement à 80% en poids par rapport au poids total de la 5 composition, et au moins une huile minérale ayant une viscosité supérieure à 15 mPa.s, mesurée à une température de 10°C à un taux de cisaillement de 1000 La composition selon la présente invention a une réaction faible ou nulle au chauffage sous confinement. 10 Les termes « réaction « faible » » et « réaction « nulle » » correspondent à un résultat susceptible d'être obtenu aux tests de chauffage sous confinement, tels que définis à la section 25 du manuel de tests et de critères des recommandations UN pour le transport des matières dangereuses (« Transport of dangerous goods », chapitre « UN Manual of 15 Tests of Criteria », édition révisée de 2015). De préférence, la composition selon la présente invention ne détonne pas à l'état cavité, ne déflagre pas, a une réaction faible ou nulle au chauffage sous confinement, et a une puissance explosible faible ou nulle. L'ensemble des tests pour satisfaire aux critères ci-dessus sont définis aux 20 sections 20 à 28 du manuel de tests et de critères des recommandations UN pour le transport des matières dangereuses identifié ci-dessus. Encore préférentiellement, la composition selon la présente invention satisfait aux tests de classification pour un peroxyde organique de type F, et encore préférentiellement présente un classement de type F tel qu'établi 25 selon les recommandations UN. La composition selon la présente invention 3060584 9 peut donc être transportée et stockée en sécurité dans des unités de production de polypropylène. Un classement de type F signifie que le produit lors des tests effectués au laboratoire selon les méthodes UN manuel d'épreuves et de critères des 5 recommandations UN pour le transport des matières dangereuses, hème édition révisée de 2015 ne détonne pas à l'état cavité, ne déflagre pas, a une réaction faible ou nulle au chauffage sous confinement, et a une puissance explosible faible ou nulle. 10 La composition selon l'invention présente l'avantage de pouvoir augmenter la concentration pondérale en peroxyde de dialkyle par rapport à une composition contenant 70% en poids de peroxyde de dialkyle dans de l'isododécane sans dégrader parallèlement le classement établi selon la réglementation UN pour le transport et le stockage. 15 Ainsi la composition selon la présente invention permet d'augmenter la concentration en peroxyde de dialkyle tout en assurant un niveau de violence de décomposition, lors des tests au chauffage sous confinement, inférieur ou égal à celui observé avec une composition contenant 70% en poids de peroxyde de dialkyle dans l'isododécane. En d'autres termes, la 20 violence de la décomposition en peroxyde de dialkyle est inférieure ou identique entre la composition selon l'invention et une composition contenant 70% en poids de peroxyde de dialkyle dans de l'isododécane. En outre, pour une même concentration en peroxyde de dialkyle, on obtient des effets réduits lors de la décomposition en chauffage sous confinement 25 pour la composition selon l'invention par rapport à une composition contenant du peroxyde de dialkyle dans de l'isododécane. 3060584 10 Par ailleurs, la composition selon l'invention permet de réduire la quantité de solvant employé ce qui entraîne une diminution des efforts de logistique pour récupérer les polypropylènes obtenus lors de procédé visant modifier leur rhéologie à l'état fondu, notamment lors de procédés de 5 viscoréduction. De plus, la composition selon l'invention permet de limiter l'exsudation du solvant pendant l'extrusion. L'invention a également pour objet une composition selon la présente invention conditionnée dans un conteneur de transport ayant un volume 10 d'au moins 450 litres. De préférence, ledit conteneur de transport présente un volume allant de 450 litres à 2000 litres, préférentiellement allant de 1000 et 1500 litres. De préférence, ledit conteneur est muni d'un évent pour libérer les gaz. De préférence, ledit conteneur est en plastique ou en métal, encore 15 préférentiellement en plastique. L'invention a également pour objet l'utilisation de la composition telle que définie précédemment pour modifier la rhéologie à l'état fondu du polypropylène, de préférence pour modifier sa viscosité à l'état fondu et/ou son indice de fluidité à l'état fondu. 20 De même, la présente invention porte aussi sur l'utilisation d'une ou plusieurs huile minérales ayant une viscosité supérieure à 15 mPa.s, mesurée à une température de 10°C à un taux de cisaillement de 1000 s-1, pour diminuer l'intensité d'explosion d'une composition comprenant au moins un peroxyde de dialkyle dans une teneur strictement supérieure à 25 70% en poids, par rapport au poids total de la composition. 3060584 11 D'autres caractéristiques et avantages de l'invention apparaîtront plus clairement à la lecture de la description et des exemples qui suivent. Dans ce qui va suivre, et à moins d'une autre indication, les bornes d'un domaine de valeurs sont comprises dans ce domaine. 5 L'expression « au moins un » est équivalente à l'expression « un ou plusieurs ». Comme indiqué ci-avant, la composition selon l'invention comprend au moins un peroxyde de dialkyle, sous forme liquide à température ambiante, 10 dans une teneur supérieure à 72% en poids et inférieure strictement à 80% en poids, de préférence allant de 73 à 79% en poids, de préférence de 74 à 78% en poids, et encore préférentiellement de 75 à 77% en poids, par rapport au poids total de la composition. Au sens de la présente invention, on entend par peroxyde de dialkyle sous 15 forme liquide à température ambiante, un peroxyde sous forme liquide à une température comprise entre 10°C et 30°C, préférentiellement entre 15°C et 25°C. Le peroxyde de dialkyle se présente sous les formes brutes classiques suivantes : 20 R-O-O-R ou R-00-R'-00-R Les segments R ou R' peuvent consister en des composants aliphatiques mais également éventuellement en des ramifications portant des fonctions 25 aromatiques ou cycliques. 3060584 12 De préférence, les composés appartenant à la famille des peroxydes de dialkyle sont choisis parmi le 2,5-diméthyle-2,5-di(tert-butylperoxy)- hexyne-3 (Luperox ® 130), le ditert-butyl peroxyde (Luperox ® DI), le ditert-amyl peroxyde (Luperox ® DTA), le 2,5-diméthyl-2,5(di(tert- 5 butylperoxy)hexane (Luperox ® 101) et leurs mélanges. Plus préférentiellement, le peroxyde de dialkyle correspond au 2,5- diméthy1-2,5(di(tert-butylperoxy)hexane vendu sous la dénomination commerciale Luperox ® 101. Avantageusement, le ou les peroxydes de dialkyle est ou sont présent(s) 10 dans une teneur d'environ 77% en poids par rapport au poids total de la composition selon l'invention. Encore avantageusement, le composé 2,5-diméthyl-2,5(di(tert- butylperoxy)hexane se trouve à une teneur d'environ 77% en poids par rapport au poids total de la composition selon l'invention. 15 En variante, le ou les peroxydes de dialkyle est ou sont présent(s) dans une teneur d'environ 75% en poids par rapport au poids total de la composition selon l'invention. Conformément à cette variante, le composé 2,5-diméthyl-2,5(di(tertbutylperoxy)hexane se trouve de préférence à une teneur d'environ 75% en 20 poids par rapport au poids total de la composition selon l'invention. Comme indiqué ci-avant, la composition selon l'invention comprend en outre au moins une huile minérale ayant une viscosité supérieure à 15 mPa.s, mesurée à une température de 10°C à un taux de cisaillement de 1000 3060584 13 La viscosité est mesurée à une température de 10°C à un taux de cisaillement de 1000 s' avec un viscotesteur VT550 de Haake équipé d'un rotor NV. Au sens de la présente invention, une huile minérale est un mélange 5 d'alcanes saturés cycliques ou non, ramifiés ou non (ex : huiles isoparaffiniques, huiles naphthéniques), des dérivés aromatiques substitués ou non (ex : huiles aromatiques), les poly alphaoléfines (plus communément connues sous PAO) (ex : huiles synthétiques). L'huile minérale est liquide à pression atmosphérique et température ambiante, 10 c'est-à-dire une température comprise entre 10°C et 30°C, préférentiellement entre 15°C et 25°C, et est insoluble dans l'eau. De préférence, l'huile minérale présente une viscosité allant de 15 à 1000 mPa.s, de préférence allant de 100 à 1000 mPa.s, de préférence allant de 100 à 500 mPa.s, et encore plus préférentiellement allant de 250 à 400 15 mPa.s, mesurée à une température de 10°C à un taux de cisaillement de 1000 De préférence, l'huile minérale est choisie parmi les huiles de paraffine. Selon un mode de réalisation, la composition selon l'invention comprend le composé 2,5-diméthyl-2,5(di(tert-butylperoxy)hexane dans une teneur 20 d'environ 75% en poids par rapport au poids total de ladite composition et au moins une huile minérale ayant une viscosité allant de 15 à 1000 mPa.s, mesurée à une température de 10°C à un taux de cisaillement de 1000 s-1, de préférence une huile minérale choisie parmi les huiles de paraffine. Conformément à ce mode de réalisation, l'huile minérale présente de 25 préférence une viscosité allant de de préférence allant de 100 à 1000 mPa.s, 3060584 14 100 à 500 mPa.s, et encore plus préférentiellement allant de 250 à 400 mP a. s. La composition selon l'invention peut également comprendre un ou plusieurs additifs fonctionnels destinés à procurer au polymère auquel est 5 ajouté le peroxyde des propriétés/ caractéristiques particulières. Ainsi, s'agissant de l'additif, il peut être choisi parmi les antioxydants ; les agents de protection UV ; les agents de mise en oeuvre, ayant pour fonction d'améliorer l'aspect final lors de sa mise en oeuvre, telles que les amides grasses, l'acide stéarique et ses sels, l'éthylène bis-stéaramide ou 10 les polymères fluorés ; les agents antibuées ; les agents anti-bloquants tels que la silice ou le talc ; les charges telles que le carbonate de calcium et les nanocharges comme par exemple les argiles ; les agents de couplage tels que les silanes ; les agents réticulants comme les peroxydes ; les agents antistatiques ; les agents nucléants ; les pigments ; les colorants ; les 15 plastifiants ; les fluidifiants et les additifs retardateurs de flamme tels que les hydroxydes d'aluminium ou de magnésium. La composition selon l'invention peut éventuellement également contenir des additifs incluant les agents ajusteurs de pH tels que les tampons phosphate et citrate, les agents chélatants, des biocides par exemple des 20 fongicides, des antiozonants, des antioxidants, des antidégradants, des agents gonflants et des agents de démoulage. Ces additifs peuvent être ajoutés dans les quantités habituellement utilisées et connues de l'homme de l'art. Ces additifs sont généralement utilisés dans des teneurs comprises entre 10 ppm et 10 000 ppm en poids par rapport au 25 poids de polymère final. Les plastifiants, les fluidifiants et les additifs 3060584 15 retardateurs de flamme peuvent atteindre des quantités bien supérieures à 10 000 ppm. L'invention concerne également l'utilisation de la composition telle que définie précédemment pour modifier la rhéologie à l'état fondu du 5 polypropylène. Selon un mode de réalisation, la composition est utilisée pour réduire la viscosité à l'état fondu et/ou augmenter l'indice de fluidité du polypropylène. De préférence, la composition selon l'invention est utilisée pour réduire la 10 viscosité à l'état fondu du polypropylène. De la même façon, la composition selon l'invention est utilisée pour augmenter l'indice de fluidité à l'état fondu du polypropylène. L'indice de fluidité à l'état fondu du polypropylène est mesuré conformément aux méthodes couramment utilisées pour caractériser les 15 matériaux thermoplastiques permettant d'obtenir des informations sur l'extrudabilité ainsi que les possibilités de mise en forme du matériau telles que celles décrites dans ASTM D1238 ou NF T 51-016. Enfin, la présente invention a également pour objet un procédé de modification de la rhéologie à l'état fondu du polypropylène comportant 20 une étape d'extrusion du polypropylène à une température entre 140 et 300°C et plus particulièrement entre 170 et 250°C, pendant quelques secondes à quelques minutes maximum en présence d'une composition telle que définie ci-avant. De préférence, le procédé selon l'invention est un procédé de 25 viscoréduction du polypropylène. 3060584 16 Préférentiellement encore, le procédé de viscoréduction du polypropylène comporte une étape d'extrusion du polypropylène à une température entre 140 et 300°C et plus particulièrement entre 170 et 250°C, pendant quelques secondes à quelques minutes maximum en présence d'une composition telle 5 que définie ci-avant. Au sens de la présente invention, on entend par « quelques secondes à quelques minutes », de 3 secondes à 9 minutes, de préférence de 10 secondes à 5 minutes et encore préférentiellement de 30 secondes à 2 minutes. 10 Avantageusement, la composition comprend 77% en poids du composé 2,5- diméthy1-2,5(di(tert-butylperoxy)hexane par rapport au poids total de ladite composition. Avantageusement encore, la composition comprend 75% en poids du composé 2,5-diméthyl-2,5(di(tert-butylperoxy)hexane par rapport au poids 15 total de ladite composition. Le polypropylène obtenu est de préférence un homopolymère de propylène ou un copolymère de propylène comprenant au moins un co-monomère choisi parmi l'éthylène, le 1-butène, le 1-hexène et le 1-octène. Plus préférentiellement, le polypropylène est un homopolymère de 20 propylène ou un copolymère ayant principalement des motifs dérivés de propylène. Par ailleurs, l'invention concerne aussi l'utilisation d'au moins une huile minérale ayant une viscosité supérieure à 15 mPa.s, mesurée à une température de 10°C à un taux de cisaillement de 1000 s-1, pour diminuer 25 l'intensité d'explosion d'une composition comprenant au moins un peroxyde de dialkyle dans une teneur strictement supérieure à 70% en 3060584 17 poids, en particulier supérieure à 71%, de préférence supérieure à 72%, de préférence supérieure à 73%, préférence supérieure à 74%, encore préférentiellement supérieure à 75%, en poids par rapport au poids total de la composition. 5 On entend par « intensité d'explosion » l'évaluation de la violence de la décomposition de la composition telle que mesurée lors du chauffage sous confinement de la composition, telle que décrite ci-avant, conformément aux tests effectués au laboratoire selon les méthodes UN de la section 25 du manuel d'épreuves et de critères des recommandations UN pour le 10 transport des matières dangereuses, hème édition révisée de 2015. Le peroxyde de dialkyle, présent dans la composition, est tel que défini précédemment et est de préférence le composé 2,5-diméthy1-2,5(di(tertbutylperoxy)hexane. De préférence, l'huile minérale telle que décrite est utilisée pour diminuer 15 l'intensité d'explosion d'une composition comprenant au moins un peroxyde de dialkyle dans une teneur strictement supérieure à 70% en poids et strictement inférieure à 80% en poids par rapport au poids total de la composition. Les exemples suivants servent à illustrer l'invention sans toutefois 20 présenter un caractère limitatif. 25 3060584 18 EXEMPLES La composition selon l'invention (A) et deux compositions comparatives (B) et (C) ont été préparées à l'aide de la matière première suivante : 5 A. Matière première utilisée Le peroxyde de dialkyle utilisé est le 2,5-diméthyl-2,5(di(tertbutylperoxy)hexane pur à 94,4% vendu sous la dénomination commerciale 10 Luperox ® 101 par la société ARKEMA. B. Protocole de préparation des compositions D'une part, le 2,5-diméthyl-2,5-(di(tert-butylperoxy)hexane est dilué dans 15 une huile blanche minérale ayant une viscosité de 321 mPa.s à 10°C, 1000 s-1 de manière à obtenir : - une composition comprenant 77% en poids de peroxyde de dialkyle par rapport au poids total de la composition (composition A selon l'invention), et 20 - une composition comprenant 71% en poids de peroxyde de dialkyle par rapport au poids total de la composition (composition B comparative). D'autre part, le 2,5-diméthyl-2,5-(di(tert-butylperoxy)hexane est dilué dans de l'isododécane ayant une viscosité de 1,7 mPa.s à 10°C, 1000 s' de 25 manière à obtenir : 3060584 19 une composition comprenant 71% en poids de peroxyde de dialkyle par rapport au poids total de la composition (composition C comparative). Les viscosités sont mesurées à une température de 10°C à l'aide d'un 5 viscotesteur VT550 de Haake équipé d'un rotor NV à différents taux de cisaillement. La viscosité à 1000 s' a été interpolée à partir des résultats aux taux de cisaillement voisins. C. Tests comparatifs 10 Des essais comparatifs ont été réalisés suivant les méthodes UN El et E2 décrites dans le manuel de tests et de critères des recommandations UN pour le transport des matières dangereuses aux chapitres consacrés aux peroxydes organiques (« Transport of dangerous goods », chapitre « UN 15 Manual of Tests of Criteria », édition révisée de 2015). Les méthodes UN El et E2 ont pour but de déterminer la sensibilité des compositions (A), (B) et (C) à l'effet d'un chauffage intense sous un confinement défini. Ces méthodes sont décrites dans la section 25 « test series E » du manuel UN d'épreuves et de critères, hème édition révisée. 20 La méthode UN El consiste à chauffer rapidement dans un tube clos muni d'un orifice calibré dans sa partie supérieure une certaine quantité du produit à tester. En fonction de la déformation éventuelle du tube ou du schéma de rupture du tube, le résultat est classé comme « explosion » ou « pas d'explosion » pour chaque essai réalisé. Les essais sont faits par 25 diamètre croissant de 1 à 10 mm jusqu'à obtenir 3 résultats « pas d'explosion » pour un diamètre donné. Le diamètre limite reporté dans les 3060584 20 résultats est le plus grand diamètre pour lequel au moins un test sur trois a conduit à un résultat « explosion ». En fonction du diamètre limite et éventuellement du schéma de déformation du tube, l'effet est classé comme « violent », « moyen », « faible » ou « nul ». 5 La méthode UN E2 consiste à chauffer rapidement une certaine quantité du produit à tester dans un tube clos muni dans sa partie supérieure d'un orifice calibré ainsi que d'un disque de rupture de pression d'éclatement 6 bars. Le degré de sensibilité d'une substance au chauffage sous 10 confinement suivant le test UN E2 est exprimé par le diamètre limite. Il s'agit du diamètre le plus grand, exprimé en mm, de l'orifice calibré pour lequel il est observé au moins un éclatement du disque de rupture sur trois essais. 3060584 21 D. Résultats Les résultats sont regroupés dans les tableaux suivants : 51. Résultats selon la méthode UN El Compositi on Concentrati Solvant Viscosit Résultat on en é du pour un diamètre peroxyde solvant organique (mPa.$) * 1 mm 1,5 mm C 71% Isododéca 1,7 explosio Pas ne n d'explosi on A 77% Huile 321 explosio Pas minérale n d'explosi blanche on *Mesurée à 10°C, 1000 s' 10 3060584 22 2. Résultats selon la méthode E2 Composit Concentr Solvant Visco Diamètre limite en mm ion ation en sité peroxyde (mPa. organique s)* C 71% Isododé 1,7 s' 2 cane B 71% Huile 321 1 minérale blanche A 77% Huile 321 2 minérale blanche Les tests effectués pour le chauffage sous confinement ont résulté en une 5 intensité « faible » de la décomposition du peroxyde de dialkyle pour les trois produits testés suivant les recommandations UN. Ces résultats, en complément d'autres tests, ont conduit au classement par le BAM (« Bundesanstalt für Materialforschung und -prüfung ») des trois produits testés comme type F pour le transport et le stockage suivant les 10 classifications UN. Par ailleurs, l'utilisation d'un solvant présentant une viscosité importante permet de réduire la violence de la décomposition à concentration identique ou pour un même niveau de violence de décomposition au test de chauffage 3060584 23 sous confinement d'accroître sensiblement la concentration en matière active REVENDICATIONS1. Composition liquide comprenant au moins un peroxyde de dialkyle, sous forme liquide à température ambiante, dans une teneur supérieure à 72% en poids et inférieure strictement à 80% en poids par rapport au poids total de la composition, et au moins une huile minérale dont la viscosité est supérieure à 15 mPa.s, mesurée à une température de 10°C à un taux de cisaillement de 1000 2. Composition selon la revendication 1, caractérisée en ce que le peroxyde de dialkyle est choisi parmi le 2,5-diméthyle-2,5-di(tert-butylperoxy)- hexyne-3, le ditert-butyl peroxyde, le ditert-amyl peroxyde, le 2,5- diméthy1-2,5(di(tert-butylperoxy)hexane et leurs mélanges. 3. Composition selon la revendication 1 ou 2, caractérisée en ce que le peroxyde de dialkyle est le 2,5-diméthyl-2,5(di(tert-butylperoxy)hexane. 4. Composition selon l'une quelconque des revendications précédentes, caractérisée en ce que le peroxyde de dialkyle est dans une teneur allant de 73 à 79% en poids, de préférence de 74 à 78% en poids, et encore préférentiellement de 75 à 77% en poids par rapport au poids total de la composition. 5. Composition selon l'une quelconque des revendications précédentes, caractérisée en ce que l'huile minérale présente une viscosité allant de 15 à 1000 mPa.s, de préférence allant de 100 à 1000 mPa.s, préférentiellement allant de 100 à 500 mPa.s, encore plus 3060584 24 préférentiellement allant de 250 à 400 mPa.s, mesurée à une température de 10°C à un taux de cisaillement de 1000 s-1. 6. Composition selon l'une quelconque des revendications précédentes, caractérisée en ce que l'huile minérale est choisie parmi les huiles de 5 paraffine. 7. Utilisation de la composition telle que définie selon l'une quelconque des revendications précédentes, pour la modification de la rhéologie à l'état fondu du polypropylène. 8. Utilisation selon la revendication 7, pour la réduction de la viscosité à 10 l'état fondu du polypropylène. 9. Utilisation selon la revendication 7, pour l'augmentation de l'indice de fluidité à l'état fondu du polypropylène. 10. Procédé de modification de la rhéologie à l'état fondu du polypropylène comportant une étape d'extrusion ou d'injection par moulage du 15 polypropylène à une température entre 140 et 300°C et plus particulièrement entre 170 et 250°C, pendant quelques secondes à quelques minutes maximum en présence d'une composition telle que définie selon l'une quelconque des revendications 1 à 6. 11. Procédé selon la revendication 10 de viscoréduction du polypropylène. 20 12. Procédé selon la revendication 10 ou 11 dans lequel le polypropylène est un homopolymère de propylène ou un copolymère de propylène comprenant au moins un comonomère choisi parmi l'éthylène, le 1-butène, le 1-hexène et le 1-octène. 3060584 13. Utilisation d'au moins une huile minérale ayant une viscosité supérieure à 15 mPa.s, mesurée à une température de 10°C à un taux de cisaillement de 1000 s-1, pour diminuer l'intensité d'explosion d'une composition comprenant au moins un peroxyde de dialkyle dans une teneur strictement supérieure à 70% 5 en poids, en particulier supérieure à 72% en poids par rapport au poids total de la composition. 14. Conteneur ayant un volume d'au moins 450 litres comprenant une composition selon l'une quelconque des revendications 1 à 6.